(57)【特許請求の範囲】
【請求項１】
ガスフィード及び界面活性剤フィードを受け取るための入口と、フォームの抜き出しを可能にするための出口とを有する導管を含む、セメント系スラリーに添合するためのフォームを調製する装置であって、
前記導管は該導管に沿った流体の流れに対する部分的障壁を提供する多孔質プラグを格納し、該多孔質プラグは規則的な配列で充填される複数の粒子を含み、該粒子はそれらの間に延在する細孔の３次元網目構造を画成し、
前記装置は、前記多孔質プラグと前記導管との間に位置する弾性部品を含む、フォームを調製する装置。
【請求項２】
前記弾性部品は、前記導管の径方向内側に配設されるスリーブを含む、請求項１に記載の装置。
【請求項３】
前記スリーブが前記粒子のプラグを押圧するように、前記スリーブに対して該スリーブの径方向内向きに圧力を加える手段をさらに含む、請求項２に記載の装置。
【請求項４】
前記出口はシーブを含み、該シーブは前記多孔質プラグの下流端に向けられる突起の配列を含み、該突起がそれらの間に対応する開口部の配列を提供し、それにより、フォームが前記多孔質プラグを抜け出ることを可能にするように配置される、請求項１〜３のいずれか一項に記載の装置。
【請求項５】
前記突起は半球状である、請求項４に記載の装置。
【請求項６】
前記突起の直径は、前記粒子の直径の１〜４倍である、請求項５に記載の装置。
【請求項７】
前記出口は前記導管の下流に向かって縮径し、及び／又は前記入口は前記導管の下流に向かって外側に広がっている、請求項１〜６のいずれか一項に記載の装置。
【請求項８】
石膏スラリーに添合するためのフォームを調製する方法であって、
請求項１〜７のいずれか一項に記載の装置を提供するステップと；
第１のフィード及び第２のフィードを前記導管の前記入口から前記導管に供給するステップであって、前記第１のフィードがガスを含むと共に前記第２のフィードが界面活性剤を含む、ステップと；
前記第１、第２のフィードを前記複数の粒子を通して送り込んでフォームを形成するステップと
を含む、フォームを調製する方法。
【請求項９】
前記弾性部材が請求項２に記載の前記導管の径方向内側に配設されるスリーブを含む場合には、前記スリーブが前記ビーズのプラグを押圧するように、前記スリーブに対して該スリーブの径方向内向きに圧力を加えるステップをさらに含む、請求項８に記載の方法。
【請求項１０】
前記圧力は３〜９バールの範囲である、請求項９に記載の方法。
【請求項１１】
前記導管の前記出口におけるガス圧は、１〜３バールの範囲にある、請求項８〜１０のいずれか一項に記載の方法。
【請求項１２】
前記フォームに安定化添加剤を加えるステップをさらに含む、請求項８〜１１のいずれか一項に記載の方法。
【請求項１３】
前記フォームを石膏スラリーなどの水硬結合剤スラリーに添合するさらなるステップを含む、請求項８〜１２のいずれか一項に記載の方法。
【請求項１４】
石膏スタッコスラリーを提供するステップと、該スラリーに請求項８〜１３のいずれか一項に記載の方法を用いてフォームを添合するステップとを含む、石膏製品を調製する方法であって、
前記フォームの気泡径分散度指数は１．４未満であり、かつ前記フォームの平均気泡径は少なくとも１００μｍである、石膏製品を調製する方法。
【発明の詳細な説明】
【技術分野】
【０００１】
本発明は、フォームの作製、特に石膏ボードの製造に使用される水性フォームの作製のための装置及び方法に関する。
【背景技術】
【０００２】
石膏（硫酸カルシウム）は、天然に見られるが、合成的に誘導することもできる鉱物である。石膏は、硫酸カルシウム化合物の水和度に応じて、幾つもの形態で存在することができる。すなわち、石膏は、例えば二水和物形態（ＣａＳＯ４・２Ｈ２Ｏ）、半水和物形態（スタッコとしても知られる）、又は無水石膏形態として存在することができる。石膏は、脱水又は再水和によってその種々の形態間で変化することができる。
【０００３】
石膏は、その特性により、工業用及び建築用プラスター、並びに他の建材、例えば石膏壁ボードにおける使用に極めて好適となる。石膏は豊富にあり、かつ概して安価な原材料であり、脱水と再水和との連続的な工程によって、キャストし、成形し、又は他の方法で形成して有用な形状にすることができる。例えば、プラスターボード又はドライウォールとしても知られる石膏壁ボードは、硬化した石膏芯材を表面紙の間に挟み込んだものとして形成される。
【０００４】
石膏は、概して、プラスターとしての使用向けに、一般に大気圧下において比較的低温（約１２０〜１７０℃など）で、粉砕及びか焼することによって調製される。これにより、部分的に脱水した石膏、典型的にはβ結晶形態の半水和物が生じる。このβ半水和物は、それを水と混合して水性スタッコスラリー、ペースト又は分散体を形成し、次にそのスラリーを水性媒体からの再結晶化によって硬化させることにより、建築又は建設材料として用いることができる。
【０００５】
石膏製品の製造において、フォームを使用することは公知である。フォームによって提供される空気体積分が石膏製品の重量の低減を促進し、製品の輸送及び取り扱いにおける費用効率が高まる。
【０００６】
フォームは、通常、エアフィードと界面活性剤フィードとが供給されるフォームジェネレータによって作製される。典型的なフォームジェネレータは、水と界面活性剤発泡剤とを徹底的に混合してフォームを作製するための内部回転機構を含む。幾つかの場合には、回転ブレードが混合チャンバを備え、フォーム気泡の核形成を可能にする。そのようなフォームジェネレータは、一般的な動的フォームジェネレータとして公知である。米国特許４０５７４４３号には、典型的な動的フォームジェネレータが記載されている。これは本明細書によって参照により援用される。
【０００７】
他のフォームジェネレータは、透過性多孔質媒体、例えばフリットガラス又はセラミックの充填ビーズが制御された孔隙で詰め込まれたチューブを含む。界面活性剤発泡剤と空気とを同時にチューブに入れることにより、フォームが作製される。この場合、作製されたフォームの構造が、チューブに加える背圧を調節することによって制御される。そのようなフォームジェネレータは、静的フォームジェネレータとして公知である。
【０００８】
プラスターボードの生産に使用される標準的なフォームは、通常、動力型／高剪断フォームジェネレータを使用して作製される。この技術を用いると、発泡剤の化学的不安定性を利用することによって、最終製品における発泡形態及び細孔径分布の大まかな操作を実現することができる。そのような不安定性を得るための典型的な方法は、異なる化学組成の種々の発泡剤を共にブレンドすることによる。その場合、フォームは一般に「活性」と呼ばれる。それにより、小さい気泡（５０μｍ〜１００μｍ）が発生し、それらの気泡が次第に合体して大きい気泡と小さい気泡との多分散分布を生じる。この種の急速な合体動態をもたらすことができる典型的な活性発泡剤は、ＧＥＯ  ＳＰｅｃｉａｌｉｔｙ  Ｃｈｅｍｉｃａｌｓから商標名ＨＹＯＮＩＣ（登録商標）ＰＦＭ（８、１０、１５及び３３）で供給されているものである。これらの発泡剤の典型的な化学組成は、米国特許５７１４００１号に記載されている。これは本明細書によって参照により援用される。
【０００９】
しかしながら、フォーム気泡が過度に大きいと、石膏ボード原紙との接着が不良となり（一般に「ブリスタリング」として知られる）、機械的性能が低下し、さらに製品の外観が許容できないものとなることに起因して、生産ラインが不安定になりえる。
【００１０】
意外にも、単分散気泡径分布を有するフォームから調製される石膏製品は（多分散フォームよりむしろ）、重量比強度がより良好となりえることが分かっている。
【００１１】
「分散度」という用語は高分子科学で知られ、そこでは分散度は、混合物中の分子径又は粒子径の不均一性を表すために用いられる。
【００１２】
物体の集まりは、それらの物体が実質的に同じサイズ、形状、又は質量を有する場合に「単分散」として知られる。一貫性のないサイズ、形状及び／又は質量を有する物体の集合は、「多分散」として知られる。
【発明の概要】
【課題を解決するための手段】
【００１３】
従って、最も一般的には、本発明は、軽量建築材料における単分散フォームの使用、及び／又は、そのような単分散水性フォームを調製するための方法及び装置に関する。
【００１４】
第１の態様において、本発明は石膏製品を調製する方法を提供することができ、この方法は、石膏スタッコスラリーを提供するステップと、スラリーにフォームを添合するステップとを含み、ここでフォームの気泡径分散度指数は１．４未満である。
【００１５】
気泡径分散度指数（bubble size dispersity index）
【数１】
0006649370.tif 000002
は、面積加重平均気泡径（area-weighted average bubble size）
【数２】
0006649370.tif 000003
の、数平均気泡径(number average bubble size)
【数３】
0006649370.tif 000004
に対する比として計算される。
【００１６】
従って、
【数４】
0006649370.tif 000005
である。
【００１７】
好ましくは、気泡径分散度は１．２未満である。
【００１８】
通常、フォーム気泡径分布の定量化は、２次元画像解析法に頼る。この種の技法を２進形式の画像に適用すると、気泡直径に対する累積面積の曲線及び気泡直径に対する累積個数の曲線を得ることができる。これらの曲線の変曲点から、重量平均気泡径及び数平均気泡径がそれぞれ求まる。
【００１９】
フォームは、典型的にはミキサー、例えば高剪断ミキサーにおいて石膏スタッコスラリーに添合される。当該技術分野において周知のとおり、続いてスラリーはミキサーから抜き取られ、硬化を生じさせて乾燥させる。このスラリーから形成される石膏製品の例は、石膏プラスターボードである。好ましくは、プラスターボードは、密度が８００ｋｇ／ｍ２未満、好ましくは５６０ｋｇ／ｍ２未満の軽量製品である。
【００２０】
フォームを使用して調製される石膏製品は、フォームが有する気泡径が大きいほど、強度重量比が改善されることが分かっている。従って、フォームは、少なくとも１００μｍの平均気泡径を有することが好ましい。また、石膏にフォームを添合することによって生じる細孔が少なくとも３００μｍ、より好ましくは少なくとも４００μｍの平均直径を有することが好ましい。
【００２１】
フォームは、ガス及び界面活性剤フィードを、導管に沿って内部３次元多孔質網目構造を含むプラグに通過させることによって作製される。プラグは、規則的な配列で配置された複数の粒子、例えば球状ビーズによって構成される。
【００２２】
３次元多孔質網目構造を設けることは、フォームがプラグを通過するときにフォームが極めて多くの回数にわたり精製されることを確実にするのを促進し、従ってフォーム気泡径の高度な均一性の実現を促進する。これは、公知の静的フォーム生成装置（米国特許第６，４２２，７３４号に開示されるもの等）と比べて著しい改善に相当するものである。公知の装置は、パイプの長径に沿って配設された複数の有孔ディスクを含む。そのような構成は、３次元多孔質網目構造の使用によって可能となりえる多数の精製サイクル回数を提供することができない。
【００２３】
従って、第２の態様において、本発明は、フォームを調製する装置を提供することができる。この装置は、ガスフィード及び界面活性剤フィードを受け取るための入口と、フォームの抜き出しを可能にするための出口とを有する導管を含む。導管は、当該導管に沿った流体の流れに対する部分的障壁を提供するプラグを格納し、プラグは、規則的な配列で充填される複数の粒子を含む。これらの粒子は、それらの間に延在する細孔の３次元網目構造を画成する。ここで、この装置はプラグと導管との間に位置する弾性部品を含む。
【００２４】
典型的には、プラグは、実質的に同一の直径を有する複数の球状粒子を含む。
【００２５】
球状粒子は、概して規則的に充填される傾向を自然に有し、例えば各球状粒子がその最近接粒子として１２個の他の球状粒子を有するような結晶状の配列に充填される。事実上、球状粒子は、例えば六方最密充填構造又は立方最密充填構造の金属における原子と類似した方式で共に充填される。そのような規則的な配列が局所的な不規則性を含むこともあり、例えば異なる配向の個々の部分配列がぶつかり合うが、しかしこれらの不規則性は粒子の全体的な配置のごく一部に相当するに過ぎない。
【００２６】
この配置により、球状粒子間の空隙はサイズのばらつきが少なくなる。従って、プラグは、十分に定義付けられた気泡径を有する概して単分散フォームの形成を促進する傾向を有する。
【００２７】
石膏スラリーに添合するフォームの気泡径が大きいほど、得られる石膏製品の重量比強度が改善されることが分かっている。従って、ビーズの直径は０．５ｍｍより大きく、好ましくは１ｍｍより大きく、かつ３ｍｍより小さいことが好ましい。
【００２８】
粒子充填理論を参照すると、球状粒子の規則的配置は結晶学的最密充填モデルによって記述することができ、ここでは４つの同一の粒子の充填によって残る最小間隙を以下の関係によって定量化することができる：
ＤＧ＝０．２２５ＤＳ
ここで、ＤＳ：粒子の直径であり、ＤＧ：観念上の四面体の角に配置された４つの粒子間の間隙に嵌まる概念上の球の直径である。例えば、１ｍｍ径の球状粒子の規則的な配列において、求められる最小間隙は２２５μｍである。
【００２９】
プラグの外側面では、導管の内表面によって課される制約に起因して、粒子の充填は規則性が低くなりやすいことが分かっている。これらの「エッジ効果」は、プラグと導管との間に位置する弾性部品を設けることによって軽減することができる。この弾性部品は、粒子の規則的配置の乱れが低減されるように、プラグの外側の粒子に適合する役割を果たす。さらに、弾性部品はプラグに圧縮力を加え、ひいては粒子の規則的な充填をさらに促進し、粒子配置に間隙が生じる可能性を低減する役割を果たすことができる。
【００３０】
弾性部品は、導管の内部に位置するスリーブであってもよい。
【００３１】
好ましくは、本装置は、スリーブに対してその径方向内向きに圧力を加える手段を含む。これは、スリーブがプラグを押圧することを確実にするのを促進し、ひいてはプラグの表面における過度に大きい空隙の発生の低減をさらに促進する。この場合、導管は、好ましくは空気圧ピンチ弁を含むことができる。市販のピンチ弁の典型的なモデルは、ＡＫＯ  Ｉｎｎｏｖａｔｉｏｎｓ  ＳＡＳ，  ５Ｒｕｅ  Ｇｉｌａｒｄｏｎｉ，６８２１０，Ｒｅｔｚｗｉｌｌｅｒ，Ｆｒａｎｃｅによって製造されるものである。
【００３２】
好ましくは、粒子をプラグ内に保持するため、導管の出口にシーブが位置決めされる。しかしながら、粒子がシーブの開口部に詰まり、ひいてはフォームが導管から抜け出るのを妨げることがありえる。従って、好ましい実施形態では、シーブはプラグの下流端に向けられる突起の配列を含む。これらの突起は、それらの間に対応する開口部の配列を提供し、それにより、フォームがプラグを抜け出ることを可能にするように配置される。このように提供されるシーブの３次元表面は、粒子によるシーブ開口部の詰まりの低減を促進する。
【００３３】
典型的には、突起はプラグ方向内側に縮径している。例えば、突起は半球形であってもよい。この場合、半球状突起は、典型的には２次元最密充填配列で配置される。
【００３４】
好ましくは、半球状突起の直径はプラグ粒子の直径の１〜４倍である。
【００３５】
典型的には、入口は、導管の下流に向かって外側に広がっている。典型的には、出口は、導管の下流に向かって縮径している。従って、入口及び出口の一方又は両方が、例えば円錐形であってもよい。これは概して、導管に入るガス及び界面活性剤の流れを改善し、及び／又は導管から出るフォームの流れの改善を促進する。
【００３６】
特定の実施形態において、本装置は、フォームに発泡添加剤を導入するためのダクトを含むことができる。
【００３７】
第３の態様において、本発明はフォームを調製する方法を提供することができる。この方法は：
本発明の第２の態様に係る装置を提供するステップと；
第１のフィード及び第２のフィードを導管入口から導管に供給するステップであって、第１のフィードはガスを含み、第２のフィードは界面活性剤溶液を含む、ステップと；
第１、第２のフィードをプラグを通して送り込み、フォームを形成するステップと
を含む。
【００３８】
典型的には、本装置は、導管の径方向内側に配設されたスリーブを含む。また、本方法は、スリーブが粒子のプラグを押圧するように、スリーブに対してその径方向内向きに圧力を加えるさらなるステップを含む。この場合、圧力は典型的には３バールより高い。一般的には、圧力は９バール未満である。
【００３９】
一般に、本装置は導管が直立するように位置決めされる。この場合、入口は典型的には出口より上に位置する。これにより、導管内での流れの分布を良好にすることができ、重力に起因する任意の有害な影響を低減することができる。
【００４０】
一般に、導管の出口におけるガス圧は１バールより高い。典型的には、圧力は８バール未満、好ましくは３バール未満である。
【００４１】
一般に、本方法は、フォームに安定化添加剤を加えるステップを含む。例えば、安定化添加剤は、ゼラチン及び穀粉様ペースト（例えばデンプン糊）の群から選択されるコロイド剤；レオロジー改質剤；又は増粘剤（増粘剤の好ましい例は、キサンタンガム、グアーガム、アルギン酸塩、セルロースエーテル及びデンプンエーテルである）とすることができる。
【００４２】
典型的には、添加剤は、フォームが導管を出た後にフォームに加えられる。
【００４３】
好ましくは、本方法は、フォームを水硬結合剤スラリー（例えば石膏スタッコスラリー）に添合するさらなるステップを含む。このスラリーは、当該技術分野において周知のとおり付形し、硬化及び乾燥させることができる。
【００４４】
第４の態様において、本発明は、セメント系製品を提供することができる。ここで、コア多孔度の分散度は１．４未満である。
【００４５】
細孔径分散度指数（pore size dispersity index）
【数５】
0006649370.tif 000006
は、面積加重平均細孔径（area-weighted average pore size）
【数６】
0006649370.tif 000007
の、数平均細孔径（number average pore size）
【数７】
0006649370.tif 000008
に対する比として計算される。
【００４６】
従って、
【数８】
0006649370.tif 000009
である。
【００４７】
好ましくは、細孔径分散度は１．２未満である。
【００４８】
コア多孔度とは、セメント系製品の内部領域（ここでは細孔径及び分布は実質的に規則的である）の多孔度に関する。コア多孔度では、セメント系製品の表面領域の多孔度を除外する。事実上、コア多孔度は、セメント系製品の硬化時の表面から少なくとも５ｍｍの深さで計測される。
【００４９】
好ましくは、セメント系製品のコアにおける平均細孔径は少なくとも３００μｍ、より好ましくは少なくとも４００μｍである。
【００５０】
典型的には、セメント系製品は石膏製品である。
【００５１】
ここで、以下の図を参照して本発明を例として記載する。
【図面の簡単な説明】
【００５２】
【図１】本発明の第２の態様のある実施形態に係る導管の概略断面図である。
【図２】（２ａ）は、図１の実施形態のシーブの１つの概略平面図である。（２ｂ）は、（２ａ）のシーブの概略断面図である。
【図３】（３ａ）は、図１の実施形態のプラグ及びスリーブの概略断面図である。（３ｂ）は、本発明の一部を成すものでない説明のための例に係る、剛性スリーブ内に保持される粒子のプラグの断面図である。
【図４】比較例１及び実施例１により作製されたフォームに関して累積面積及び累積個数で見たときの気泡径分布を示すグラフである。
【図５】比較例１及び実施例１により作製された石膏供試体に関して累積面積及び累積個数で見たときの細孔径分布を示すグラフである。
【発明を実施するための形態】
【００５３】
図１を参照すると、空気圧ピンチ弁１０が流体の流れ用のチャネルを提供する。ピンチ弁は、剛性アウターシェル１２と可撓性インナースリーブ１４とを含む。剛性アウターシェル１２及び可撓性インナースリーブ１４は各々がほぼシリンダ形であり、可撓性インナースリーブ１４は剛性アウターシェル１２の径方向内側に設けられる。
【００５４】
アウターシェル１２は、それぞれの端部にボルト締めされたフランジ１３ａ、ｂを有する。インナースリーブ１４は、それぞれの端部において、アウターシェル１２と各フランジ１３ａ、ｂとの間に固定される。
【００５５】
インナースリーブ１４は、エラストマー材料、例えばゴムで形成されてもよい。
【００５６】
アウターシェル１２は、インナースリーブの各端部においてインナースリーブ１４に接触しているが、アウターシェル１２の中央部は、インナースリーブ１４から突き出て位置する。従って、アウターシェル１２とインナースリーブ１４との間にほぼ環形状の間隙１６がもたらされる。
【００５７】
アウターシェル１２は、環形状の間隙１６に空気を入り込ませるための空気入口１２ａを有する。
【００５８】
インナースリーブ１４は、３次元最密充填配列で配置された複数の球状ビーズを格納してプラグ１８を形成している。例えば、ビーズは、３次元六方最密充填配列、３次元立方最密充填配列、又はこれらの２つの充填構成の混合で配置されることができる。局所的な充填不規則性が、例えば異なる配向を有する部分配列がぶつかり合うところで生じるかもしれないが、全体としては、ビーズの充填は概して規則的である。
【００５９】
ビーズ直径は、一般に１〜５ｍｍの範囲、好ましくは１〜３ｍｍの範囲である。
【００６０】
複数のビーズは、プラグ１８の上流端及びプラグ１８の下流端にそれぞれ設けられる２つの支持シーブ２０ａ、ｂによって、ピンチ弁１０内に支持される。
【００６１】
図２ａ及び図２ｂを参照すると、各支持シーブ２０は、片側に配置された半球状突起２３を有するベースディスク２１を有する。半球状突起は最密充填配列で配置され、シーブの中央領域では各突起が６つの他の突起と接触する（エッジ効果に起因して、シーブの縁部に近い突起が各々接触する他の突起はそれより少ない）。突起の間の間隙は、ベースディスクの厚さにわたって延在する開口部を画成する。
【００６２】
半球状突起は、ビーズがベースディスクの開口部に詰まることがないよう、球状ビーズをベースディスク２１から離して保持する役割を果たす。典型的には、半球状突起はビーズの半径の１〜４倍の半径を有する。
【００６３】
ピンチ弁の上流端には、入口導管２２ａが設けられる。入口導管２２ａは、ピンチ弁の下流に向かって外側に広がっている。
【００６４】
ピンチ弁の下流端には、出口導管２２ｂが設けられる。出口導管は、ピンチ弁の下流に向かって縮径している。
【００６５】
使用時には、環形状の間隙１６に空気が供給され、間隙内の空気圧が例えば約６バールに増加する。圧力の増加によってインナースリーブ１４が径方向内向きに変形し、プラグ１８の表面を押圧する。これは、プラグとインナースリーブとの間の空いたスペースの低減を促進し、ビーズの充填規則性が低下するなどのエッジ効果が低減されることを確実にするのを促進する。従って、インナースリーブを設けることは、プラグ全体にわたるビーズの規則的な充填を促進することを助ける。
【００６６】
プラグ１８の周りに弾性スリーブを設け、それを使用してプラグに圧縮力を伝える効果を図３に示す。図３ｂは、粒子のプラグ１８’が剛性スリーブ１４’に保持される比較例を示している。剛性スリーブが粒子に適合できないことによって生じる充填不規則性に起因して、プラグの縁部に拡大した空隙が存在する。さらに、粒子の配列に間隙があることに起因して、プラグ本体に欠陥が存在する。図３ａは、いかにして弾性スリーブ１４がプラグ１８の縁部で粒子に適合することを促進しながら、プラグに圧縮力が加わることがプラグ内の欠陥の低減に役立つかを示している。
【００６７】
エアフィード２８と界面活性剤溶液フィード３０が入口導管２２ａに供給され、圧力下で支持シーブ２０ａ、プラグ１８、及び支持シーブ２０ｂを通して送り込まれると、フォームフィード３２がもたらされ、フォームフィード３２は出口２２ｂからピンチ弁１０を出る。典型的には、出口におけるフォーム圧力は約２バールである。
【００６８】
ピンチ弁１０は、アウターシェル１２及びインナースリーブ１４が直立し、かつ入口導管２２ａが出口導管２２ｂより上となるように位置決めされる。
【００６９】
以下の実施例は、あくまでも例示として提供される。
【００７０】
・比較例１
ロータ／ステータ部品を備えたフォームジェネレータ、すなわち動的フォームジェネレータに空気及び発泡剤溶液の一定の流れを送り込むことにより、フォームを生成した。フォーム生成条件は以下のとおり設定した。
−  フォームジェネレータスピード：約２９００ｒｐｍ
−  ロータ／ステータ間隙：約０．５ｍｍ
−  発泡剤：ＧＥＯ  Ｓｐｅｃｉａｌｉｔｙ  ＣｈｅｍｉｃａｌｓのＨｙｏｎｉｃ  ＰＦＭ１０発泡剤（これは不安定発泡剤である）
−  発泡剤濃度：約０．５ｗｔ％
−  フォーム密度：約９１ｇ／ｌ
【００７１】
・実施例１
図１に示すタイプの静的フォーム生成装置に空気及び発泡剤溶液を通過させることにより、フォームを生成した。この場合、フォーム生成条件は以下のとおり設定した。
−  充填粒子：直径約１ｍｍの球状粒子
−  フォームジェネレータ逆圧：約２バール
−  ピンチ弁内圧：約６バール
−  発泡剤：Ｓｔｅｐａｎ  ＣｏｍｐａｎｙのＳＴＥＯＬ  ＤＥＳ３２ｉ（これは、Ｃ８〜Ｃ１２の範囲の平均炭素鎖長を有するアルキルエーテル硫酸塩ベースの発泡剤である）
−  発泡剤濃度：約１ｗｔ％
−  フォーム密度：約９１ｇ／ｌ
【００７２】
・発泡スラリー調製
次に、予備生成したフォームをプレミックス石膏スタッコスラリーと種々の比率で穏やかにブレンドし、種々の密度レベル（０．５〜最大０．８ｇ／ｃｍ３）を有する複数の石膏供試体を作製した。典型的なスラリー組成を表１に示す。
【００７３】
【表１】
0006649370.tif 000010
【００７４】
・結果：石膏供試体の発泡形態及び微細構造の定量分析
光学顕微鏡機器とＩｍａｇｅＪ（登録商標）ソフトウェアを使用して、石膏供試体の発泡形態及びコア構造を分析した。
【００７５】
図３（ａ）の曲線１と２は、それぞれ比較例１と実施例１で生成されたフォーム気泡の累積体積分布を示す。曲線１’と２’は、累積体積分布のそれぞれの一次導関数を示す。比較例１と実施例１の体積平均気泡径（volume average bubble size）
【数９】
0006649370.tif 000011
は、それぞれ曲線１’と曲線２’のピークの位置によって定義される。
【００７６】
同様に、図３（ｂ）の曲線３と４は、それぞれ比較例１と実施例１で生成されたフォーム気泡の累積個数分布を示す。曲線３’と４’は、累積個数分布のそれぞれの一次導関数を示す。比較例１と実施例１の数平均気泡径（number average bubble size）
【数１０】
0006649370.tif 000012
は、それぞれ曲線３’と曲線４’のピークの位置によって定義される。
【００７７】
気泡径分散度（bubble size dispersity）
【数１１】
0006649370.tif 000013
は、数平均気泡径に対する体積平均気泡径の比として計算される。
【００７８】
図４（ａ）の曲線５と６は、それぞれ比較例１と実施例１で調製した石膏供試体のコアに存在する細孔の累積体積分布を示す。曲線５’と６’は、累積体積分布のそれぞれの一次導関数を示す。比較例１と実施例１の石膏供試体の体積平均細孔径（volume average core size）
【数１２】
0006649370.tif 000014
は、それぞれ曲線５’と曲線６’のピークの位置によって定義される。
【００７９】
同様に、図４（ｂ）の曲線７と８は、それぞれ比較例１と実施例１で調製した石膏供試体のコアに存在する細孔の累積個数分布を示す。曲線７’と８’は、累積個数分布のそれぞれの一次導関数を示す。比較例１と実施例１の石膏供試体の数平均細孔径（number average pore size）
【数１３】
0006649370.tif 000015
は、それぞれ曲線７’と曲線８’のピークの位置によって定義される。
【００８０】
細孔径分散度（pore size dispersity）
【数１４】
0006649370.tif 000016
は、数平均細孔径に対する体積平均細孔径の比として計算される。
【００８１】
【表２】
0006649370.tif 000017
【００８２】
・結果：機械的試験
比較例１と実施例１に関する押し込み強度の結果を表３に示す。この試験は、約８ｍｍ直径の球形ヘッド圧子を使用した押し込み強度の計測からなる。押し込み強度（剛性とも呼ばれる）は、変形（ｍｍ）に対する歪み（Ｎ）に関する曲線の傾きに対応する。
【００８３】
【表３】
0006649370.tif 000018
【図１】
0006649370.tif 000019
【図２】
0006649370.tif 000020
【図３】
0006649370.tif 000021
【図４】
0006649370.tif 000022
【図５】
0006649370.tif 000023